(57)【要約】本発明は、一つ以上の領域を含んでなる光学デバイスに使用するためのポリマーを提供する；その際上記の領域または各領域は、（ｉ）一般式Ｉを有する第一構造単位であって：【化８３】2004532291.tif 000086（Ｉ）上記式中ｍ＝１または２であり、少なくとも１つの置換基を含み、上記少なくとも１つの置換基はアルキル、アルコキシ、アリール、アリールオキシ、ヘテロアリール及びヘテロアリールオキシ基から選択され、これら基の各々はさらに置換されていてもよい、前記第一構造単位と；（ｉｉ）ヘテロアリール、トリアリールアミン及び／または２，７−フルオレニルからなる群から選択される第二構造単位Ａｒを含んでなる。そこで、ｍ＝１ならば上記の領域または各領域は次の一般式ＩＩであらわされる単位を含むことになる。：【化８４】2004532291.tif 000087（ＩＩ）上記式中、少なくとも１つの置換基は３００未満の分子量を有する。【選択図】図１
2004532291.tif 000002
【特許請求の範囲】
【請求項１】
一つ以上の領域からなる光学デバイスに使用するためのポリマーであって、前記領域または各領域は（ｉ）一般式Ｉを有し：
【化１】
2004532291.tif 000073
（Ｉ）
上記式中、ｍ＝１または２であり、上記式は少なくとも１つの置換基を含み、前記少なくとも１つの置換基はアルキル、アルコキシ、アリール、アリールオキシ、ヘテロアリール及びヘテロアリールオキシ基からなる群から選択され、前記各置換基はさらに置換されてもよい；第一構造単位及び、（ｉｉ）ヘテロアリール、トリアリールアミン及び／または２，７−フルオレニルからなる群から選択される第二構造単位Ａｒを含み、
その際ｍ＝１であるときは前記の領域または各領域は一般式ＩＩ：
【化２】
2004532291.tif 000074
第一構造単位      （ＩＩ）
を有する単位を含み、
上記少なくとも１つの置換基は３００未満の分子量を有する前記ポリマー。
【請求項２】
第一構造単位が複数の置換基を含み、前記第一構造単位上の各置換基が３００未満の分子量を有する請求項１記載のポリマー。
【請求項３】
各置換基が２０個未満の炭素原子を含む請求項２記載のポリマー。
【請求項４】
第一構造単位が一般式ＩＩＩを有し、
【化３】
2004532291.tif 000075
（ＩＩＩ）
上記式中、Ｒはアルキル、アルコキシ、アリール、アリールオキシ、ヘテロアリール及びヘテロアリールオキシ基からなる群から選択され、その各々がさらに置換されてもよい
請求項１または請求項２記載のポリマー。
【請求項５】
第一構造単位が一般式ＩＶを有し：
【化４】
2004532291.tif 000076
（ＩＶ）
上記式中、Ｒ及びＲ1は同じでも異なっていてもよく、各々がアルキル、アルコキシ、アリール、アリールオキシ、ヘテロアリール及びヘテロアリールオキシ基からなる群から選択され、これらの各々はさらに置換されていてもよい先行請求項のいずれかの項に記載のポリマー。
【請求項６】
第一構造単位が一般式Ｖ：
【化５】
2004532291.tif 000077
（Ｖ）
であらわされる請求項５記載のポリマー。
【請求項７】
第一構造単位が一般式ＶＩを有し：
【化６】
2004532291.tif 000078
（ＶＩ）
上記構造はさらに置換されていてもよく、式中Ｒ及びＲ1は同じでも異なっていてもよく、各々がアルキル、アルコキシ、アリール、アリールオキシ、ヘテロアリール及びヘテロアリールオキシ基からなる群から選択され、その各々はさらに置換されてもいてもよい請求項１ないし請求項４のいずれかの項に記載のポリマー。
【請求項８】
第一構造単位が一般式ＶＩＩまたはＶＩＩＩ：
【化７】
2004532291.tif 000079
（ＶＩＩ）
【化８】
2004532291.tif 000080
（ＶＩＩＩ）
を有する請求項７記載のポリマー。
【請求項９】
Ｒ及びＲ1が同じであり、その各々がオクチル、オクチルオキシ、または置換または未置換のフェニレン基である請求項７または請求項８記載のポリマー。
【請求項１０】
第一構造単位が一般式ＩＸまたはＸであらわされ：
【化９】
2004532291.tif 000081
（ＩＸ）
【化１０】
2004532291.tif 000082
（Ｘ）
上記式中、Ｒ、Ｒ1、Ｒ2及びＲ3が同じであるかまたは互いに異なり、各々は、請求項７に記載されたＲ及びＲ1の定義と同じである請求項９記載のポリマー。
【請求項１１】
Ｒ、Ｒ1、Ｒ2及びＲ3の各々が置換または未置換フェニル基である請求項１０記載のポリマー。
【請求項１２】
第一構造単位が一般式ＸＩを有し：
【化１１】
2004532291.tif 000083
（ＸＩ）
上記式中、Ｒ、Ｒ1、Ｒ2、Ｒ3、Ｒ4及びＲ5は同じであるかまたは互いに異なり、各々は請求項７に記載されたＲ及びＲ1の定義と同じであり、ａ、ｂ、ｃ及びｄは０または１であり、ａ＋ｂ＋ｃ＋ｄ＝１である請求項７記載のポリマー。
【請求項１３】
Ｒ2、Ｒ3、Ｒ4及びＲ5の少なくとも２つがＨである請求項１１記載のポリマー。
【請求項１４】
第一構造単位が一般式ＸＩＩを有し：
【化１２】
2004532291.tif 000084
（ＸＩＩ）
上記式中、Ｒ、Ｒ1、Ｒ2及びＲ5は同じかまたは互いに異なり、各々は請求項７に記載されたＲ及びＲ1の定義と同じである請求項１３記載のポリマー。
【請求項１５】
Ａｒが任意に置換された２，７−結合９，９ジアルキルフルオレン、２，７−結合９，９ジアリールフルオレン、２，７−結合９，９−スピロフルオレン、２，７−結合インデノフルオレン、２，５−結合ベンゾチアジアゾール、２，５−結合アルキル  ベンゾチアジアゾール、２，５−結合ジアルキル  ベンゾチアジアゾール、２，５−結合  置換または未置換チオフェンまたはトリアリールアミンを含む請求項１ないし１４のいずれかの項に記載のポリマー。
【請求項１６】
少なくとも一つの置換基がアルキル及びアルコキシから選択される請求項１ないし１５のいずれかの項に記載のポリマー。
【請求項１７】
ｍ＝２であり、前記の領域または各領域が一般式ＩＩ：
【化１３】
2004532291.tif 000085
（ＩＩ）
を有する単位を含む請求項１ないし１６のいずれかの項に記載のポリマー。
【請求項１８】
直鎖ポリマーである請求項１ないし１７のいずれかの項に記載のポリマー。
【請求項１９】
請求項１ないし１８のいずれかの項に記載のポリマーの、光学デバイスの一成分としての使用。
【請求項２０】
前記光学デバイスにはエレクトロルミネッセントデバイスが含まれる、請求項１９記載の使用。
【請求項２１】
基板と、前記基板上に支持された請求項１ないし請求項１８のいずれかの項に記載のポリマーとを含んでなる光学デバイスまたはその成分。
【請求項２２】
前記光学デバイスがエレクトロルミネッセントデバイスを含む請求項２１記載の光学デバイスまたはその成分。
【請求項２３】
正電荷キャリヤーを注入するための第一電荷注入層と；
負電荷キャリヤーを注入するための第二電荷注入層と；
第一及び第二電荷注入層の間に介在し、正及び負電荷キャリヤーを受容し結合し光を生成する発光物質を含む発光層と
を含んでなり、
その際発光層は、請求項１ないし請求項１８のいずれかの項に記載のポリマーを含み、正及び負電荷キャリヤーを受容し結合し、または正及び／または負電荷キャリヤーを第一及び／または第二電荷注入層から発光物質に運搬する請求項２１記載のエレクトロルミネッセントデバイス。
【請求項２４】
請求項１ないし請求項１８のいずれかの項に記載のポリマーの製法であって、
前記製法は、
（ａ）  （ｉ）請求項１ないし請求項１４のいずれかの項に記載の第一構造単位；及び／または
（ｉｉ）請求項１または請求項１５に記載された第二構造単位［Ａｒ］、及び
硼酸基、硼酸エステル基及びボラン基から選択される少なくとも２つの反応性硼素誘導体基を含んでなる第一芳香族モノマーと、
（ｂ）上記第一及び第二構造単位とは別の、またはこれらに追加した第一及び／または第二構造単位及び少なくとも２つのハリド官能基を含んでなる第二芳香族モノマーとを重合することを含み、
その際前記反応混合物は触媒量のパラジウム触媒と、反応性硼素誘導体基を−Ｂ（ＯＨ）3アニオンに変換するのに十分な塩基とを含む前記製法。
【請求項２５】
請求項１ないし請求項１８のいずれかの項に記載のポリマーの製法であって、
前記製法は
（ａ）  （ｉ）請求項１ないし請求項１４のいずれかの項に記載の第一構造単位；及び／または
（ｉｉ）請求項１または請求項１５に記載された第二構造単位［Ａｒ］、及び
１つの反応性ハリド官能基及び１つの反応性硼素誘導体基を含んでなる第一芳香族モノマーと、
（ｂ）前記の第一及び第二構造単位とは別の、またはこれらに追加した第一及び／または第二反復単位、及び１つの反応性ハリド官能基及び１つの反応性硼素誘導体基を含む第二芳香族モノマーとを
重合することを含んでなり、
その際各ボラン誘導体基は硼酸基、硼酸エステル基及びボラン基から選択され、前記反応混合物は触媒量のパラジウム触媒と、反応性硼素誘導体基を−Ｂ（ＯＨ）3-  アニオンに変換するのに十分な量の塩基とを含む前記製法。
【請求項２６】
各第一及び第二芳香族モノマーが硼素誘導体基及びハリド官能基から選択される反応性基を２つだけ有する請求項２４または請求項２５記載の製法。
【請求項２７】
請求項１ないし請求項１８のいずれかの項に記載のポリマーのフィルム。
【請求項２８】
請求項１ないし請求項１８のいずれかの項に記載のポリマーのコーティング。
【発明の詳細な説明】
【技術分野】
【０００１】
本発明は新規のポリマー、特に、エレクトロルミネッセントデバイスを含む光学デバイス等に使用するための新規のポリマーに関する。
【背景技術】
【０００２】
エレクトロルミネッセントデバイスは、与えられた電場にさらされた際に光を放出する構造物である。最も簡単な形のエレクトロルミネッセントデバイスは２つの電極の間に位置する発光層を含む。陰極は負電荷キャリヤー（電子）を、そして陽極は正電荷キャリヤー（正孔）を発光層に注入する。発光層で電子と正孔とが結合し、励起子が生成し、これが壊変して光子を与える際に発光が起きる。実際的面として、電極の一つは通常は透明で、上記光子を上記デバイスに逃がすことができる。発光層は発光物質から作られていなければならない。上記発光物質は、そのルミネッセント特性に実質的影響を受けることなくフィルムとして挿入され、デバイスの使用温度では安定である。
【０００３】
発光物質として有機物質を使用する有機エレクトロルミネッセントデバイスは当業者には公知である。有機物質のなかでは、アントラセン、ペリレン及びコロネン等の簡単な芳香族分子がエレクトロルミネッセンスを示すことが知られている。米国特許第４，５３９，５０７号は発光物質として低分子有機物質を使用することを開示している。ＰＣＴ／ＷＯ９０／１３１４８は少なくとも一つの共役ポリマーを含む発光層ポリマーフィルムからなる半導体層を含んでなるエレクトロルミネッセントデバイスを開示している。この場合、上記ポリマーフィルムはポリ（パラ−フェニレンビニレン）（ＰＰＶ）フィルムを含む。
【０００４】
発光物質によって生ずる光の色は上記有機発光物質の光学的ギャップまたはバンドギャップ、すなわち“最高被占軌道”（ＨＯＭＯ）レベルと“最低空軌道”（ＬＵＭＯ）レベルとのエネルギーレベルの差によって決まる。上記バンドギャップが価電子帯と伝導帯とのエネルギー差であるのが効果的である。これらのレベルは光電子放射測定、及び酸化及び還元の電気化学ポテンシャルの測定によって推定できる。これらのエネルギー値は多数の要因によって生ずる。よって、このような値の使用は定量的であるよりむしろ表示的である。
【０００５】
エレクトロルミネッセントデバイスの発光層として半導体共役コポリマーを使用することは知られている。半導体共役コポリマーは少なくとも２種類の化学的に異なるモノマー単位からなる。これらモノマー単位は個々にホモポリマーの形で存在する際には通常は異なる半導体バンドギャップを有する。上記コポリマーにおいて異なるモノマー単位の比率を選択して上記コポリマーの半導体バンドギャップをコントロールすることができ、それによって上記コポリマーの光学特性をコントロールする。コポリマーの共役度は上記コポリマーのｐ−ｐ*バンドギャップに或る程度影響を与えると言われている。共役度の増加はバンドギャップをバンドギャップ変換点にまで減少させる効果を有する。そのため適切な反応成分を選択することによってバンドギャップを調節できる。この特性を利用すると、半導体バンドギャップを調節してルミネッセンス中に放出される放射線の波長（すなわち色）をコントロールできる。これは上記ポリマーから出る光の色をコントロールする非常に好ましい特徴となる。この特性はエレクトロルミネッセントデバイスの構成において特に有用である。
【０００６】
欧州特許第０６８６６６２号は緑色光を放出するデバイスを開示している。陽極は透明なインジウム−錫酸化物の層である。陰極はＬｉＡｌ層である。これら電極間にＰＰＶの発光層がある。上記デバイスにはポリエチレンジオキシチオフェンの正孔運搬層も含まれ、これは陽極から注入された正孔がＰＰＶのＨＯＭＯレベルに達するのに有効な中間のエネルギーレベルをもたらす。
【０００７】
エレクトロルミネッセントデバイスにおいて活性物質として使用されるポリマー類の一つのタイプは２，７−ポリフルオレン類である。これらは２，７−結合９，９−ジアルキルフルオレンを開示したＷＯ９９／５４３８５及びＷＯ００／５５９２７、及びスピロフルオレンを開示したＥＰ０７０７０２０等に開示されている。２つの反応性末端基を有する２，７−結合フルオレン単位は、ジハリドオルジボロニック酸またはエステル反応性末端基で合成できるという点で好都合である。例えばそれらは、コポリマーの位置規則性を制御できるスズキ重合法においてモノマーとして使用しやすい。これらの事実から、正孔運搬反復単位、電子運搬反復単位及び／または発光反復単位を共役ポリマー鎖に組み込むための結合単位として、２，７−結合フルオレン反復単位を使用することができる。これとは別に、そしてこれに加えて、ポリフルオレン反復単位の鎖は電子運搬機能を与えることができる。
【０００８】
エス・ピー・アイ・イー（ＳＰＩＥ）、３１４８巻“有機発光デバイスのための新しい正孔運搬物質の合成及び特性”の一部には、エレクトロルミネッセント  ディスプレーのための正孔運搬物質としての重合トリフェニルジアミンに関する記載がある。３１０ページのスキーム３は、二置換ビフェニル反復単位が明確にされるポリマーを例示している。このポリマーにおいて、ビフェニル反復単位はポリマー主鎖の２個の窒素原子に直接結合する。上記窒素原子は、ビフェニル反復単位との共役を阻止する結節（ｎｏｄｅ）として作用する。
【０００９】
Ｌｉｅｂｉｇｓ  Ａｎｎａｌｅｎ．／Ｒｅｃｕｅｉｌ、３０３−３０９ページ“モジュール化学のためのビフェニル構成キット（Ａ  Ｂｉｐｈｅｎｙｌ  Ｃｏｎｓｔｒｕｃｔｉｏｎ  Ｋｉｔ  ｆｏｒ  Ｍｏｄｕｌａｒ  Ｃｈｅｍｉｓｔｒｙ”は多数のビフェニルを開示している。スズキの交差カップリング法により、ビフェニル類がモジュール化学の構成キットを構成すると述べられている。この文献はビフェニル反復単位からなるホモポリマーだけを考えている。この文献は本質的にはエレクトロルミネッセントデバイスの領域とは関係ない。
【００１０】
Ｍａｃｒｏｍｏｌｅｃｕｌａｒ  Ｃｈｅｍｉｓｔｒｙ  ａｎｄ  Ｐｈｙｓｉｃｓ．１９５巻、３０３−３１４ページ（１９９４年）“パラジウム触媒によるポリ（ｐ−フェニレン  エチニレン）の合成（Ｐａｌｌａｄｉｕｍ−ｃａｔａｌｙｚｅｄ  Ｓｙｎｔｈｅｓｉｓ  ｏｆ  ｐｏｌｙ（ｐ−Ｐｈｅｎｙｌｅｎ  ｅｔｈｙｎｙｌｅｎ）ｓ）”は青色蛍光を示すポリ（ｐ−フェニレンエチニレン）に関連している。このようなポリマーの一例が３０４ページの参照番号５によって示される。このポリマーに明確にされるあらゆるビフェニル反復単位は２個のＣ＝Ｃだけに直接結合している。
【００１１】
ＷＯ８９／０７６１７は硬い棒状主鎖を有する高性能ポリマーに関するものである。この特許公報はエレクトロルミネッセントデバイスの分野とは関係ない。硬い棒状ポリマーの置換基は、最低３００の分子量を有するいわゆる“可溶化有機基”に限られる。
【００１２】
米国特許第５，０５３，５６６号はオリゴフェニル類に関するものである。各フェニル基はアルキルまたはアルコキシ置換基を１つだけ含む。この特許公報はエレクトロルミネッセントデバイス分野とは関係ない。
【００１３】
ジャーナル・オブ・ポリマー・サイエンス（Ｊｏｕｒｎａｌ  ｏｆ  Ｐｏｌｙｍｅｒ  Ｓｃｉｅｎｃｅ）：ポリマー・ケミストリー・ａｄｄｉｔｉｏｎ、１６巻、３１５１−３１５６ページ（１９７８年）は、ネマチック相の形成は期待されない棒状ポリマー類に関するものである。この文献はエレクトロルミネッセントデバイス領域との関連性はない。ポリ（ジメチルビフェニレン）が合成される。
【００１４】
Ｊ．Ｍａｔｅｒ．Ｃｈｅｍ．１９９７年、７巻、１２号、２３４３−２３５４ページは、網目構造ポリマーのｐ−ドーピングから生成した高スピン−ポリマーに関するものである。この文献はエレクトロルミネッセンス分野とは全く関係ない。
【００１５】
Ｐｏｌｙｍ．Ｐｒｅｐｒ．（Ａｍ．Ｃｈｅｍ．Ｓｏｃ．Ｄｉｖ．Ｐｏｌｙｍ．Ｃｈｅｍ．）、２０００年、４１巻、１号、はキラル触媒に関するものである。この文献はエレクトロルミネッセンス分野とは全く関係ない。
【００１６】
Ｊ．Ａｍ．Ｃｈｅｍ．Ｓｏｃ．１９９７年、１１９巻（１４号）、３２９６−３３０１ページ、Ｍａｃｒｏｍｏｌ．Ｓｙｍｐ．１９９５年、９８（第３５回ＩＵＰＡＣ高分子国際シンポジウム、１９９５）、４７５−４８２ページ、及びポリマー（１９９４年）、３５巻、２１号、４４９６−４５０１ページは、２，２’−二置換ビフェニルの第一反復単位と、置換フェニルの第二反復単位とを含んでなるコポリマーを開示している。これらの文献はポリマーエレクトロルミネッセンスの分野とは関係ない。
【００１７】
マクロモレキュール（Ｍａｃｒｏｍｏｌｅｃｕｌｅｓ）１９９８年、３１巻、２０４７−２０５６ページは、スズキ重合によって“明らかに直鎖の”ポリ（ｐ−フェニレン）を合成する試みに特に関係している。２，２’−ジアルコキシビフェニルの第一反復単位と２，２’−トリフルオロメチルビフェニルの第二反復単位とからなるコポリマーが開示されている。この文献にはその他のビフェニルまたはターフェニル反復単位コポリマーは開示されていない。
【特許文献１】
米国特許５，０５３，５６６号明細書
【特許文献２】
国際公開８９／０７６１７号パンフレット
【非特許文献１】
Ｍａｃｒｏｍｏｌｅｃｕｌｅｓ、１９９８年、３１巻、２０４７−２０５６ページ
【発明の開示】
【発明が解決しようとする課題】
【００１８】
エレクトロルミネッセントデバイスの領域では、新しいポリマー、特に効率的な正孔または電子運搬物質であるポリマーを開発するために多くの研究が行われている。現在ある正孔または電子運搬ポリマーに代わるものとして、このようなポリマー類が必要である。この代替物はエレクトロルミネッセントデバイスに使用した際の性能がよりすぐれていることが好ましい。所望のポリマーは、ポリマーの溶解性や加工性、デバイスに使用した際のポリマーの寿命等の光学デバイス特性が良好なものである。
【００１９】
以上の観点から、本発明の目的は新しいポリマーを提供することである。本発明のもう一つの目的は上記ポリマーを使用することである。本発明のまた別の目的は上記ポリマーの製造のために使用できるモノマー単位を提供することである。最後に、本発明の目的は上記ポリマーの製法、特に本発明によって与えられるモノマー単位を使用する上記ポリマーの製法を提供することである。
【課題を解決するための手段】
【００２０】
第一の局面において、本発明は一つ以上の領域を含んでなる光学デバイスに使用するためのポリマーを提供する；その際上記の領域または各領域は、
（ｉ）一般式Ｉを有する第一構造単位：
【化１４】
2004532291.tif 000003
（Ｉ）
上記式中ｍ＝１または２であり、少なくとも１つの置換基を含み、上記少なくとも１つの置換基はアルキル、アルコキシ、アリール、アリールオキシ、ヘテロアリール及びヘテロアリールオキシ基からなる群から選択され、これら基の各々はさらに置換されていてもよい；及び
（ｉｉ）ヘテロアリール、トリアリールアミン及び／または２，７−フルオレニルからなる群から選択される第二構造単位Ａｒを含み、
したがってｍ＝１ならば上記の領域または各領域は次の一般式ＩＩであらわされる単位を含む：
【化１５】
2004532291.tif 000004
（ＩＩ）
この際、少なくとも１つの置換基は３００未満の分子量を有する。
【００２１】
“ヘテロアリール”とは少なくとも一つのヘテロ芳香環単位を含む任意に置換されたアリール部分を意味する。
【００２２】
“トリアリールアミン”とは、少なくとも３個のアリール基と少なくとも１個の窒素原子を含む任意に置換された単位であり、上記少なくとも１個の窒素原子は３個のアリール基に直接結合し、上記単位は上記最低３個のアリール基のうちの２個を介して隣接構造単位に結合している。
【００２３】
“２，７−フルオレニル”は２，７−結合フルオレンを含む任意に置換された単位を意味する。
【００２４】
本発明の第一の局面では、少なくとも１つの置換基は、第一構造単位に直接結合したアルキル、アルコキシ、アリール、アリールオキシ、ヘテロアリールまたはヘテロアリールオキシ基である。すなわちそれは、アルキル、アルコキシ、アリール、アリールオキシ、ヘテロアリールまたはヘテロアリールオキシ基でない別の基を介しては上記第一構造単位に結合していない。
【００２５】
本発明のポリマーが効率的な正孔及び／または電子（正及び／または負電荷キャリヤー）運搬物質として、または発光物質として働くことができ、その際式（Ｉ）の構造単位はポリマー鎖における一つ以上のその他の構造単位または構造単位鎖を結合する結合基として使用され、上記ポリマーが以下に記載するようにエレクトロルミネッセントデバイスに使用される際には各構造単位または構造単位鎖は独立的に、正孔の運搬、電子の運搬、または発光が可能な領域をポリマー主鎖に沿って形成することを出願人は見いだした。
【００２６】
ポリマー主鎖における結合基の使用は多くの理由で有用である。上記結合基は、ポリマーがスズキ重合によって合成される際に特に有用である。そのわけは、上記結合基を使用して上記ポリマー鎖の構造単位類の位置をコントロールできるからである。本発明のポリマーにおいて、上記ポリマーを下記のようにエレクトロルミネッセントデバイスに使用した際には、第二の構造単位Ａｒが単独で、または一種類以上のその他の構造単位と共役して、正孔の運搬、電子の運搬、または発光が可能な、ポリマー主鎖に沿った領域を形成する。
【００２７】
それらの結合基としての使用に加えて、式（Ｉ）の構造単位はそれ自体、単独で、またはその他の構造単位、例えば式（Ｉ）であらわされる一種類以上の構造単位及び／または一種類以上の第二の構造単位Ａｒ等と共役して、電子の運搬または発光が可能な、ポリマー主鎖に沿った領域を形成することができる。
【００２８】
これらのポリマーの多くがとりわけ好都合なのは、式（Ｉ）の構造単位が概してポリマー主鎖の平面からねじれ出ることが可能だからであることが判明した。このねじれは、フルオレン反復単位を含む同種のポリマー類と比較して、積み重なって結晶を形成する傾向を減らす結果となる。その上、このねじれはポリマーの共役の減少を起こし得る。なぜならば非平面分子は平面分子のように効率的に共役できないからである。これはＨＯＭＯ−ＬＵＭＯギャップの増加を起こす。
【００２９】
第一構造単位上の少なくとも一つの置換基は３００未満の分子量を有する。これはポリマーの溶解性を改善するという利点を有する。さらに、このような置換基を利用して、電子及び立体効果によってポリマーのバンドギャップを調整することができる。これらの効果をさらに最適化するために、第一構造単位上の各置換基が３００未満の分子量であることが好ましい。より具体的に言えば、各置換基は炭素原子２０個未満を含むのが好ましい。
【００３０】
本発明において考慮すべき重要因子は共役である。少なくともビフェニルまたはターフェニル反復単位によって、上記ポリマーは少なくとも一部分は共役していなければならないのは当然である。上記ポリマーはポリマー主鎖の長さに沿ってほとんど完全に共役することができる。本発明において、上記の領域または各領域の第一構造単位は直接Ａｒと共役結合しなければならない。すなわち、第一構造単位は、第一構造単位へのまたは第一構造単位からの、ポリマー主鎖の長さに沿った電子運搬を阻止する結節を介してＡｒに直接結合してはならない。
【００３１】
本発明のポリマーは実質的に直鎖のポリマーであることが好ましい。
【００３２】
少なくとも１つの置換基がアルキル及びアルコキシから選択されることも好ましい。
【００３３】
ｍ＝２であるとき、上記の領域または各領域が一般式ＩＩであらわされる単位を含むことも好ましい。
【化１６】
2004532291.tif 000005
（ＩＩ）
【００３４】
本発明の第一の局面の第一実施態様において、第一構造単位は一般式ＩＩＩを有する：
【化１７】
2004532291.tif 000006
（ＩＩＩ）
上記式中、Ｒは置換または未置換のアルキル、アルコキシ、アリール、アリールオキシ、ヘテロアリール及びヘテロアリールオキシ、特にアルキルオキシ、ハロアルキル及びハロアルコキシ、すなわちペルフルオロアルキル（好ましくは−ＣＦ3）またはペルフルオロアルコキシからなる群から選択される基を含む。
【００３５】
本発明の第一の局面の第二実施の形態において、第一構造単位は、同じフェニル基または異なるフェニル基上に位置する少なくとも２つの置換基を含む。第二実施態様において、第一構造単位は一般式ＩＶを有するのが好ましい：
【化１８】
2004532291.tif 000007
（ＩＶ）
上記式中、Ｒ及びＲ1は同じでも異なっていてもよく、各々は置換または未置換のアルキル、アルコキシ、アリール、アリールオキシ、ヘテロアリール及びヘテロアリールオキシ、特にアルキルオキシ、ハロアルキル及びハロアルコキシ、すなわちペルフルオロアルキル（好ましくは−ＣＦ3）またはペルフルオロアルコキシからなる群から選択される基を含む。
【００３６】
一般式ＩＩＩを有する第一構造単位が一般式Ｖを有するのが好ましい：
【化１９】
2004532291.tif 000008
（Ｖ）
上記式中、Ｒ及びＲ1は上に定義したものである。
【００３７】
一般式Ｖを有する第一構造単位上のＲ及びＲ1はこのような位置が好ましい。なぜならばこれらの反復単位を反応性末端基を有するモノマー単位として作成する場合、重合部位の近くに置換基がなければ上記モノマー単位はより容易に重合して本発明のポリマーを形成するからである。重合部位の近くの置換基は重合に対する立体障害を起こすことが予想できる。
【００３８】
式ＩＩＩの種々のＲ基及び式ＩＶ及びＶのＲ及びＲ1基は、ポリマーのＨＯＭＯ−ＬＵＭＯギャップを調節するために、そして上に説明したようにポリマー主鎖の平面からの“ねじれ”程度をコントロールするためにも有用であると考えられる。置換または未置換アルキル及びアルコキシ基は現在関心の的である。これに関して、発明者は特に興味深い数種のＲ及びＲ1基を確認した；これらにはメチル、ヘキシル、オクチル、メトキシ、ヘキシルオキシ及びオクチルオキシがある。
【００３９】
製造または合成を容易にするためには、必須でないとはいえＲとＲ1は一般的には同じである。
【００４０】
本発明による第一の局面の第三実施態様において、第一構造単位は一般式ＶＩを有する；
【化２０】
2004532291.tif 000009
（ＶＩ）
これはさらに置換されてもよく、Ｒ及びＲ1は同じでも異なっていてもよく、各々がハリド、シアノ、置換または未置換のアルキル、アルコキシ、アリール、アリールオキシ、ヘテロアリール及びヘテロアリールオキシ、特にアルキルオキシ、ハロアルキル及びハロアルコキシ、すなわちペルフルオロアルキル（好ましくは−ＣＦ3）またはペルフルオロアルコキシからなる群から選択される基である。
【００４１】
一般式ＶＩを有する好ましい第一構造単位は一般式ＶＩＩまたはＶＩＩＩを有するものである：
【化２１】
2004532291.tif 000010
（ＶＩＩ）
【化２２】
2004532291.tif 000011
（ＶＩＩＩ）
上記ターフェニル反復単位の真中のフェニル基上のＲ及びＲ1はこの位置が好ましい。なぜならばこれらの反復単位が反応性末端基を有するモノマー単位として作られる場合、上記モノマー単位は、重合部位の近くに置換基がなければより容易に重合し、より容易に本発明のポリマーを形成するからである。重合部位の近くにある置換基は重合に対する立体障害を起こすことが予想される。
【００４２】
上に示した同じ理由から、発明者は種々のＲ及びＲ1基が一般式ＶＩ、ＶＩＩ及びＶＩＩＩに有用であることを期待するが、特に現在興味深い基はメチル、ヘキシル、オクチル、メトキシ、ヘキシルオキシ及びオクチルオキシ基等のアルキル及びアルコキシ基である。これらは構造単位のねじれをコントロールし及び／またはポリマーの溶解性を高める。一般に、アリールまたはヘテロアリール基も好ましく、特に置換または未置換フェニレン基のような置換アリールまたはヘテロアリール基が好ましい。より具体的に言えば置換フェニレン基が好ましく、さらに具体的にはアルキル化−またはアルコキシル化フェニレン基が好ましい。
【００４３】
上述のように、ＶＩ、ＶＩＩ、またはＶＩＩＩから選択される一般式を有する第一構造単位はさらに置換できる。これに関して、第一構造単位は一般式ＩＸまたはＸを有することができる：
【化２３】
2004532291.tif 000012
（ＩＸ）
【化２４】
2004532291.tif 000013
（Ｘ）
【００４４】
上記式中、Ｒ、Ｒ1及びＲ2及びＲ3は同じでも互いに異なっていてもよく、各々は、一般式ＶＩ、ＶＩＩ及びＶＩＩＩに関連して上に記載したＲ及びＲ1の定義と同様である。
【００４５】
製造または合成を容易にするために、一般的にはＲとＲ1、またはＲ1とＲ2とＲ3は同じである。しかしこれは本発明にとっては必須ではない。
【００４６】
上の式ＩＸ及びＸにおいて、Ｒ、Ｒ1、Ｒ2及びＲ3の各々が置換または未置換フェニル基であるのが好ましい。フェニル基が置換される場合、その置換基はアルキルまたはアルコキシ基であるのが好ましい。
【００４７】
一般式ＶＩを有するさらに好ましい特定の第一構造単位は一般式ＸＩを有する第一構造単位である：
【化２５】
2004532291.tif 000014
（ＸＩ）
上記式中、Ｒ、Ｒ1、Ｒ2、Ｒ3、Ｒ4及びＲ5は同じでも、互いに異なっていてもよく、各々は、一般式ＶＩ、ＶＩＩ及びＶＩＩＩに関連して上に記載されたＲまたはＲ1の定義と同じである。一般式ＸＩにおいて：ａ、ｂ、ｃ、及びｄは０または１で、ａ＋ｂ＋ｃ＋ｄ＝１である。
【００４８】
上記ターフェニル反復単位には比較的多くの置換基が含まれるから、この結果立体相互作用が増加し、それはポリマー主鎖の平面からのねじれ出を増加させる。上に述べたように、これは上記ポリマーのＨＯＭＯ−ＬＵＭＯバンドギャップをより大きくする。
【００４９】
一実施態様において、式ＸＩのＲ、Ｒ1、Ｒ2、Ｒ3、Ｒ4、及びＲ5が同じで、各々がメチル、ヘキシル、オクチル、メトキシ、ヘキシルオキシまたはオクチルオキシ基であるのが好ましい。
【００５０】
処理し易さのためには、Ｒ2、Ｒ3、Ｒ4及びＲ5の少なくとも２つが水素であるのが好ましい。より具体的に言えば、下の一般式ＸＩＩに示すようにＲ3及びＲ4が各々水素であるのが好ましい。こうしてターフェニル反復単位が、反応性末端基を有するモノマー単位として作られる場合、このモノマー単位はより容易に重合する。なぜならば重合部位の近くに置換基がないからである。重合部位の近くの置換基は重合に対して立体障害を起こすと考えられる。
【００５１】
【化２６】
2004532291.tif 000015
（ＸＩＩ）
【００５２】
上記から、一般式Ｉにおいてｍ＝２であるとき、少なくとも１つの置換基が真ん中のフェニル基に位置するのが好ましいが、これは本発明においては必須でないことは当然である。少なくとも１つの置換基が外側の２つのフェニル基の１つまたは反対側の１つまたは両方にあってもよい。
【００５３】
第一構造単位が少なくとも２つの置換基を含む場合、上記少なくとも２つの置換基が真中のフェニル基に位置することが好ましいことは理解される。しかし、上記少なくとも２つの置換基が外側フェニル基（２つ）の１つまたは他の１つまたは両方に存在し得ることも理解される。
【００５４】
本発明の第一の面の第一実施態様及び第二実施態様の両方に関連して、Ａｒが２，７−結合９，９ジアルキルフルオレン、２，７−結合９，９ジアリールフルオレン、２，７−結合９，９−スピロフルオレン、２，７−結合インデノフルオレン、２，５−結合ベンゾチアジアゾール、２，５−結合アルキル  ベンゾチアジアゾール、２，５−結合ジアルキル  ベンゾチアジアゾール、２，５−結合  置換または未置換チオフェンまたはトリアリールアミン等の発光体（ｌｕｍｏｐｈｏｒｅ）を含むポリマーは特に有用であると考えられる。これら基の各々は置換されてもよい。これらの基は、生成するポリマーの特性に貢献するポテンシャル、特にポリマー主鎖の共役に貢献するポテンシャルをもつために有用であると考えられる。上に説明したように、共役度はポリマーのＨＯＭＯ−ＬＵＭＯバンドギャップを或る程度コントロールする。そこでＡｒを選択してポリマーの発光色（波長）を選択することができる。
【００５５】
所望波長を有する光の上記ポリマーからの発光を起こす上記のもの以外の発光体も使用できる。
【００５６】
Ａｒとして有用と考えられる幾つかの特殊の基を以下に記載し、参照番号１ないし２１によって示す。
【００５７】
Ａｒ＝トリアリールアミンであれば、参照番号１−６によって示される単位が有用である：
【化２７】
2004532291.tif 000016
【化２８】
2004532291.tif 000017
【化２９】
2004532291.tif 000018
【化３０】
2004532291.tif 000019
【化３１】
2004532291.tif 000020
【化３２】
2004532291.tif 000021
【００５８】
Ｘ及びＹは同じでも異なっていてもよく、置換基である。Ａ、Ｂ、Ｃ及びＤは同じでも異なっていてもよく、置換基である。Ｘ、Ｙ、Ａ、Ｂ、Ｃ、及びＤの一つ以上がアルキル、アリール、ペルフルオロアルキル、チオアルキル、シアノ、アルコキシ、ヘテロアリール、アルキルアリール及びアリールアルキル基からなる群から独立的に選択されるのが好ましい。Ｘ、Ｙ、Ａ、Ｂ、Ｃ、及びＤの一つ以上が水素でもよい。Ｘ、Ｙ、Ａ、Ｂ、Ｃ、及びＤの一つ以上が独立的に、未置換イソブチル基、ｎ−アルキル、ｎ−アルコキシまたはトリフルオロメチル基であるのが好ましい。なぜならばそれらはＨＯＭＯレベルの選択に適切に役立ち、及び／または上記ポリマーの溶解性を適切に改善するからである。
【００５９】
Ａｒ＝ヘテロアリールであるとき、参照番号７−２１によってあらわされる単位が有用である：
【化３３】
2004532291.tif 000022
上記式中、Ｒ3及びＲ4は同じでも異なっていてもよく、各々独立的に置換基である。Ｒ1、Ｒ2、Ｒ3またはＲ4の一つ以上が水素、アルキル、アリール、ペルフルオロアルキル、チオアルキル、シアノ、アルコキシ、ヘテロアリール、アルキルアリールまたはアリールアルキルから選択されるのが好ましい。これらの基が好ましいのは、上でＸ、Ｙ、Ａ、Ｂ、Ｃ、及びＤに関して論じたのと同じ理由からである。実際的理由から、Ｒ3とＲ4とは同じであるのが好ましい。Ｒ3とＲ4とが同じで、各々がフェニル基であるのがより好ましい。
【化３４】
2004532291.tif 000023
【化３５】
2004532291.tif 000024
【化３６】
2004532291.tif 000025
【化３７】
2004532291.tif 000026
【化３８】
2004532291.tif 000027
【化３９】
2004532291.tif 000028
【化４０】
2004532291.tif 000029
【化４１】
2004532291.tif 000030
【化４２】
2004532291.tif 000031
【化４３】
2004532291.tif 000032
【化４４】
2004532291.tif 000033
【化４５】
2004532291.tif 000034
【化４６】
2004532291.tif 000035
【化４７】
2004532291.tif 000036
【００６０】
さらに適切なＡｒ基は特にＷＯ００／５５９２７によって当業者には公知である。その内容は参考として本明細書に組み込まれる。
【００６１】
上に説明したように、ｍ＝１であれば、上記の領域または各領域が一般式ＩＩであらわされる単位を含んでなることは本発明の重要な特徴である：
【化４８】
2004532291.tif 000037
（ＩＩ）
そこで、Ａｒが例えばトリアリールアミンからなる場合、本発明によって要求される第二構造単位Ａｒを明確に輪郭づけられるように、第一構造単位はトリアリールアミンに、そのアリール基の一つを介して結合しなければならない。例としてトリフェニルアミンを使用してこれを下に示す：
【化４９】
2004532291.tif 000038
（ＸＸＩ）
【００６２】
実際、上記式ＸＸＩの第一構造単位は、本発明の第一の局面の第一または第二の実施の形態のいずれかにおいて定義された第一構造単位と同じでよい。
【００６３】
これに関連して、一般式ＸＸＩＩを有する反復単位を基礎にしたポリマー類が有用であると考えられる。
【化５０】
2004532291.tif 000039
（ＸＸＩＩ）
上記式中、ビフェニルは本発明にしたがって置換され、トリフェニルアミンは任意に置換される。その上、ｍ＝２である場合、上記の領域または各領域が一般式ＩＩであらわされる単位を含んでなることが好ましい。
【００６４】
Ａｒの性質がポリマー特性に影響を与えることは熟練せる当業者にとっては当然のことである。Ａｒは選択され、それが存在する領域の、したがってポリマー全体の正孔及び／または電子運搬特性を改善する。
【００６５】
上記領域または各領域において、そして多分全ポリマーにおいて、良い電子運搬特性をもつことが望ましい場合、Ａｒは、上記の領域または各領域が共役主鎖を含むように選択される。その結果、上記の領域または各領域は上記の領域または各領域の全長を横切る電子運搬を阻止するいわゆる結節を全くもたなくなる。いわゆる結節の一例は窒素原子である。
【００６６】
上記の領域または各領域において、そして多分全ポリマーにおいて、良い正孔運搬特性をもつことが望ましい場合、上記領域または各領域はポリマー主鎖に結節を含む。この目的のために、Ａｒは上に例示したようにトリアリールアミンを含んでなることが好ましい。好ましいトリアリールアミンはトリフェニルアミン類である。
【００６７】
本発明による正孔運搬ポリマーの例は、トリアリールアミン第二構造単位と下から選択される第一構造単位とからなる１：１コポリマーである：
【化５１】
2004532291.tif 000040
【化５２】
2004532291.tif 000041
【化５３】
2004532291.tif 000042
【００６８】
本発明による電子運搬ポリマーの一例はベンゾチアジアゾール第二構造単位と正孔運搬ポリマーに関連して上に示したものから選択される第一構造単位とからなる１：１コポリマーである。
【００６９】
本発明による発光ポリマーの一例は正孔運搬ポリマーに関連して上に示したものから選択される第一構造単位５０％；ベンゾチアジアゾール構造単位２５％；及び上に参照番号１８によって示した構造単位２５％からなるターポリマーである。
【００７０】
本発明によるポリマーはホモポリマー、コポリマー、ターポリマーまたはより高次のポリマーを包含する。この点で、構造単位または反復単位はモノマー単位とは区別される。ホモポリマー（すなわち一種類のモノマーの重合によって合成される）は、一種類のモノマー単位を有し、一種類以上の異なる構造単位または反復単位を有すると定義づけられる。
【００７１】
本発明によるコポリマー、ターポリマーまたはより高次のポリマーには、規則的に交互に代わるランダム及びブロックポリマーが含まれ、その際このポリマーの生成に使用される各モノマーのパーセンテージは変動し得る。
【００７２】
本発明の第二の局面により、本発明のポリマーを光学デバイスの一成分として使用することが提案される。より具体的に述べれば、上記光学デバイスにはエレクトロルミネッセントデバイスが含まれる。
【００７３】
処理し易さのためには上記ポリマーが可溶性であるのが好ましい。置換基を適切に選択し、上記ポリマーに特定溶媒系における溶解性を与え、例えば或る基質上に上記ポリマーを付着させる。典型的溶媒には一般的有機溶媒類、トルエン、キシレン、ＴＨＦ及び有機インクジェットインキ組成物類がある。
【００７４】
本発明のポリマーは光起電力デバイス、蛍光染料またはディテクターまたはセンサー等の成分としても使用できる。
【００７５】
本発明の第三の局面により、基質と、上記基質上に支持された本発明の第一の面によるポリマーとを含んでなる光学デバイスまたはその成分が提供される。上記光学デバイスはエレクトロルミネッセントデバイスであるのが好ましい。より好ましくは、正電荷キャリヤーを注入するための第一電荷注入層と、負電荷キャリヤーを注入するための第二電荷注入層と、第一及び第二電荷注入層の間に位置し、正−及び負電荷キャリヤーを受け入れ、結合し、光を発生する発光物質からなる発光層とを含むエレクトロルミネッセントデバイスが作成される。上記発光層は、（ｉ）負電荷キャリヤー（電子）を第二電荷注入層から発光物質まで運搬し、（ｉｉ）正電荷キャリヤー（正孔）を第一電荷注入層から発光物質まで運搬し、または（ｉｉｉ）正−及び負電荷キャリヤーを受け入れ、結合し、光を発生する、本発明の第一の面によるポリマーを含む。
【００７６】
上記発光層は、本発明による一種類以上のポリマー及び任意にその他の種々のポリマーを含む諸物質のブレンドから形成できることは理解される。上記のように、正孔及び／または電子を電極から発光物質まで運ぶ運搬効率を改善するために本発明による一種類以上のポリマーが含まれる。或いは、それらはそれ自体発光物質として含まれ得る。
【００７７】
エレクトロルミネッセントデバイスに使用できる本発明によるポリマーを含むブレンドの一例は、上に定義した発光ポリマー＞０．１％と、正孔運搬ポリマーとからなるブレンドである。
【００７８】
或いは、本発明によるポリマーは、第一または第二電荷注入層と発光層との間に位置する別個の層としてエレクトロルミネッセントデバイスに使用できる。また、発光層である別個の層としても使用できる。これら別個の層は任意に、一つ以上の（付加的）正孔及び／または電子運搬層と接触することができる。
【００７９】
本発明によるポリマーの製造に使用される数種の重合法が知られている。
【００８０】
特に適した一方法は国際特許出願ＷＯ００／５３６５６に開示されている。この内容は参考として本明細書に組み込まれる。これは共役ポリマーの製法を記載している。この方法は、反応混合物中で、（ａ）硼酸基、硼酸エステル基及びボラン基から選択される少なくとも２つの反応性硼素誘導体基を有する芳香族モノマーと、少なくとも２つの反応性ハリド官能基を有する芳香族モノマーとを重合させるか；または（ｂ）１つの反応性ハリド官能基と、硼酸基、硼酸エステル基及びボラン基から選択される１つの反応性硼素誘導体基を有する芳香族モノマーを重合させることを含み、上記反応混合物は芳香族モノマー類の重合を適切に触媒する触媒量の触媒、及び反応性硼素誘導体官能基を活性重合性単位、特に−ＢＸ3-アニオン基、に変換するのに十分な量の有機塩基を含む。上記式中、ＸはＦとＯＨとからなる群から独立的に選択される。
【００８１】
この方法によって生成した本発明によるポリマーは特に都合がよい。それは反応時間が短く、残留触媒（パラジウム等）量が小さいからである。
【００８２】
もう一つの重合法が米国特許第５，７７７，０７０号に開示されている。その方法は硼酸、Ｃ１−Ｃ６硼酸エステル、Ｃ１−Ｃ６ボラン及びこれらの組み合わせから選択した２つの反応性基を有するモノマー類と、芳香族ジハリド官能性モノマー類とを接触させるか、或いは１つの反応性硼酸、硼酸エステルまたはボラン基及び１つの反応性ハリド官能基を有するモノマー類を互いに接触させることを含んでなる。
【００８３】
また別の重合法は“マクロモレキュール（Ｍａｃｒｏｍｏｌｅｃｕｌｅｓ）”３１巻、１０９９−１１０３ページ（１９９８）によって公知である。上記重合法はジブロミド  モノマーのニッケル触媒カップリングを含む。この方法は一般に“ヤマモト重合”として知られている。
【００８４】
本発明の第四の面により、上に定義したポリマーの製法であって、
（ａ）
（ｉ）前記のいずれかの実施態様で定義された第一構造単位；及び／または
（ｉｉ）上に定義された第二構造単位［Ａｒ］と、
硼酸基、硼酸エステル基及びボラン基から選択される少なくとも２つの反応性硼素誘導体基とを含む第一芳香族モノマーと；
（ｂ）上記の第一及び第二構造単位とは別の、またはこれらに追加した第一及び／または第二構造単位と、少なくとも２つの反応性ハリド官能基とを含んでなる第二芳香族モノマーと；
を反応性混合物中で重合することを含んでなる製法が提供される。その際上記反応混合物は、触媒量のパラジウム触媒と、反応性硼素誘導体基を活性重合性単位、特に−Ｂ（ＯＨ）3アニオンに変換するのに十分な量の塩基を含む。
【００８５】
本発明の第四の局面による上で定義したポリマーの別の製法も提供される。その製法は
（ａ）
（ｉ）上のいずれかの実施態様で定義された第一構造単位；及び／または
（ｉｉ）上に定義された第二構造単位［Ａｒ］；及び
１つの反応性ハリド官能基及び１つの反応性硼素誘導体基を含む第一芳香族モノマーと；
（ｂ）上記の第一及び第二構造単位とは別の、またはこれらに追加した第一及び／または第二構造単位、及び１つの反応性ハリド官能基及び１つの反応性硼素誘導体基を含む第二芳香族モノマーと；
とを反応混合物中で重合させることを含み、各ボラン誘導体基は硼酸基、硼酸エステル基及びボラン基から選択され、上記反応混合物は触媒量のパラジウム触媒と、反応性硼素誘導体基を活性重合性単位、特に−Ｂ（ＯＨ）3-アニオンに変換するのに十分な量の塩基とを含む。
【００８６】
好ましくは上記塩基はテトラ−アルキルアンモニウムヒドロキシドまたはテトラ−アルキルアンモニウムカルボネート等の有機塩基である。
【００８７】
各第一及び第二芳香族モノマーは、硼素誘導体基とハリド官能基とから選択される反応性基を２つだけ含み、直鎖ポリマーを形成するのが好ましい。
【００８８】
本発明の第一の局面によるポリマーのフィルムも提供される。さらに、本発明の第一の局面によるポリマーのコーティングも提供される。
【００８９】
本発明はここに下記の図を参照してより詳細に説明される。
【００９０】
モノマーの合成
請求項１の式（Ｉ）の反復単位を形成するために重合するモノマーの合成法を下に概略示す。
【００９１】
モノアルキル  ビフェニルモノマーの製法（２つの経路、Ａ＆Ｂ）
【化５４】
2004532291.tif 000043
2004532291.tif 000044
【００９２】
ジアルキルビフェニルモノマーの製法
【化５５】
2004532291.tif 000045
【００９３】
ジアルキルビフェニルモノマーの製法（経路２）
【化５６】
2004532291.tif 000046
【００９４】
ジアルキルビフェニルモノマーの製法（経路３）
【化５７】
2004532291.tif 000047
【００９５】
ジアルキル化ターフェニルモノマーの製法
【化５８】
2004532291.tif 000048
【００９６】
ヘキサ−アルキル化  ターフェニルモノマーの製法
【化５９】
2004532291.tif 000049
【００９７】
フェニル化ターフェニルモノマーの製法
【化６０】
2004532291.tif 000050
【実施例】
【００９８】
Ａ部  −  モノマーの合成
モノマー実施例１・４，４’−ジブロモ−２−デシル−１，１’−ビフェニル
２，７−ジブロモフルオレノン
【化６１】
2004532291.tif 000051
３Ｌフランジフラスコ中でフルオレノン（１００．００６ｇ、０．５５５ｍｏｌ）、五酸化燐（１１０．１４８ｇ、０．７７６ｍｏｌ）及びトリメチル燐酸塩（１２００ｍＬ）を混合した。機械的撹拌下で臭素（６３ｍＬ、１．２３ｍｏｌ）のトリメチル燐酸塩（２００ｍＬ）溶液を速やかに加えた。この澄明溶液を１２０℃で２２時間加熱した。混合物を室温まで冷まし、水３Ｌに注いだ。チオ硫酸ナトリウム（５０．０４５ｇ）を加えると、混合物は黄色に変色した。１時間撹拌後、この黄色固体を濾取した。この固体をメタノール中で加熱してモノ−ブロム化合物を除去し、１７６．１８３ｇを得た（ＨＰＬＣにより純度９８％、収率９４％）1Ｈ  ＮＭＲ（ＣＤＣｌ3）７．７３（２Ｈ、ｄ、Ｊ  ２．０）、７．６１（２Ｈ、ｄｄ、Ｊ  ７．６、２．０）、７．３６（２Ｈ、ｄ、Ｊ  ８．０）；13Ｃ  ＮＭＲ（ＣＤＣｌ3）１４２．３、１３７．５、１３５．３、１２７．９、１２３．３、１２１．８、１０９．８。
【００９９】
４，４’−ジブロモ−２−カルボン酸−１、１’−ビフェニル
【化６２】
2004532291.tif 000052
２Ｌフランジフラスコに２，７−ジブロモフルオレノン（１２０．５２６ｇ、０．３５６ｍｏｌ）、水酸化カリウム（微粉状フレーク、１６８．３２７ｇ、３．０００ｍｏｌ）及びトルエン（６００ｍＬ）を入れた。この混合物を１２０℃で４時間加熱し、それから室温まで冷ました。水を加えて（２Ｌ）激しく撹拌しながら固体を溶解した。緑色がかった水層を除去し、黄色トルエン層を水で２回洗った。合一した水層を濃塩酸で酸性にし、沈殿した固体を濾過し、乾燥し、トルエンから再結晶するとオフホワイト結晶が１００．５４７ｇ得られた（収率７９％）；1Ｈ  ＮＭＲ（（ＣＤ3）2ＣＯ）、８．００（１Ｈ、ｄ、Ｊ  ２．０）、７．７７（１Ｈ、ｄｄ、Ｊ  ８．０、２．４）、７．５７（２Ｈ、ｄ、Ｊ  ８．０）、７．３４（１Ｈ、ｄ、Ｊ  ８．４）、７．２９（２Ｈ、ｄ、Ｊ  ８．８）；
13Ｃ  ＮＭＲ（（ＣＤ3）2ＣＯ）１６７．１、１４０．４、１３９．８、１３４．２、１３３．５、１３２．８、１３２．７、１３１．２、１３０．６、１２１．４、１２１．１。
【０１００】
４，４’−ジブロモ−２−メチルエステル−１，１’−ビフェニル
【化６３】
2004532291.tif 000053
４，４’−ジブロモ−２−カルボン酸ビフェニル（１７１．１４ｇ、０．４８１ｍｏｌ）をメタノール（７００ｍＬ）及び硫酸（１５ｍＬ）に懸濁し、８０℃で２１時間加熱した。溶媒を除去し、油を酢酸エチルに溶解した。この溶液を２Ｎ水酸化ナトリウム、水、飽和塩化ナトリウムで洗い、硫酸マグネシウム上で乾燥し、濾過し、蒸発すると橙色の油が得られた。この油を熱メタノールで処理し、冷却するとエステルが沈殿し、これを濾過した。母液を蒸発し、固体を再結晶し、追加的生成物を得た。上記エステルはＧＣＭＳにより純度１００％であった。１２３．２７ｇ（収率６９％）が得られた；1Ｈ  ＮＭＲ（ＣＤＣｌ3）７．９９（１Ｈ、ｄ、Ｊ  ２．０）、７．６４（１Ｈ、ｄｄ、Ｊ  ８．０、１．６）、７．５１（２Ｈ、ｄ、Ｊ  ８．４）、７．１９（１Ｈ、ｄ、Ｊ  ８．８）、７．１３（２Ｈ、ｄ、Ｊ  ８．８）、３．６７（３Ｈ、ｓ）；13Ｃ  ＮＭＲ（ＣＤＣｌ3）１６７．１、１４０．３、１３９．１、１３４．４、１３２．９、１３２．１、１３２．０、１３１．３、１２９．８、１２１．９、１２１．５、５２．３；ＧＣＭＳ：Ｍ+＝３７０
【０１０１】
４，４’−ジブロモ−２−メチル  アルコール−１，１’−ビフェニル
【化６４】
2004532291.tif 000054
４，４’−ジブロモ−２−メチルエステル  ビフェニル（２０ｇ、５４ｍｍｏｌ）を乾燥３頸フラスコ中で乾燥エーテル（３００ｍＬ）に溶解した。撹拌しながら水素化アルミニウムリチウム（７６ｍｌ、ＴＨＦ中１Ｍ、７６ｍｍｏｌ）を滴下した。添加し終わったとき、オイルバルブラーを取り付け、ガス発生が見られなくなるまで酢酸エチルを少しづつ加えた。水（１０ｍｌ）を注意深く加え、その後２０％Ｈ2ＳＯ4（２００ｍｌ）を加えた。有機層を分離し、水層を酢酸エチルで抽出した。上記有機フラクションを合一し、水で洗い、硫酸マグネシウム上で乾燥し、濾過し、蒸発すると、白色固体が得られた。それをメタノールから再結晶した。１６．４ｇ（収率８９％）が得られた；1Ｈ  ＮＭＲ（ＣＤＣｌ3）：７．７３（１Ｈ、ｄ、Ｊ  ２．５Ｈｚ）、７．５５（２Ｈ、ｄｔ、Ｊ  ８．３、２．２Ｈｚ）、７．４８（１Ｈ、ｄｄ、Ｊ  ８．３、３．７Ｈｚ）、７．２０（２Ｈ、ｄｔ、Ｊ  ８．３、２．２Ｈｚ）、７．１０（１Ｈ、ｄ、Ｊ  ８．３Ｈｚ）、４．５０（２Ｈ、ｓ）；ＧＣＭＳ：Ｍ+＝３４２
【０１０２】
４，４’−ジブロモ−２−ブロモメチル−１，１’−ビフェニル
【化６５】
2004532291.tif 000055
４，４’−ジブロモ−２−メチルアルコール−１，１’−ビフェニル（１５．４ｇ、４５ｍｍｏｌ）、酢酸（３０ｍｌ）中３０％ＨＢｒ、及び氷酢酸（４０ｍｌ）を８０℃で１９時間加熱した。この反応混合物が冷めたとき、水（２００ｍｌ）を加え、混合物を撹拌した。白色固体を濾取し、多量の水で洗い、乾燥すると１００％純粋（ＧＣＭＳ）な物質が１７．７５ｇ（９７％）得られた；1Ｈ  ＮＭＲ（ＣＤＣｌ3）：７．６６（１Ｈ、ｄ、Ｊ  ２．３６Ｈｚ）、７．５８（２Ｈ、ｄｔ、Ｊ  ８．３９、４．９８Ｈｚ）、７．４７（１Ｈ、ｄｄ、Ｊ  ７．８６、２．３６Ｈｚ）、７．２８（２Ｈ、ｄｔ、Ｊ  ８．１２、５．２４Ｈｚ）、７．０８（１Ｈ、ｄ、Ｊ  ８．１２Ｈｚ）、４．３０（２Ｈ、ｓ）；13Ｃ  ＮＭＲ（ＣＤＣｌ3）：１３９．９、１３８．２、１３７．４、１３４．０、１３２．０、１３１．９６、１３１．９、１３０．７、１２２．５、１２２．２、３０．７；ＧＣＭＳ：Ｍ+＝４０５
【０１０３】
４，４’−ジブロモ−２−（トリフェニルホスフィノメチレンブロミド）−１，１’−ビフェニル
【化６６】
2004532291.tif 000056
４，４’ジブロモー２−ブロモメチル−１，１’−ビフェニル（３６．８５ｇ、９０ｍｍｏｌ）、トリフェニルホスフィン（２５．０６ｇ、９６ｍｍｏｌ）及びＤＭＦ（５００ｍｌ）を１２０℃に１８時間加熱した。冷後、溶媒を除去し、白色固体をジクロロメタンに溶解した。溶液をヘキサンと共にすりつぶすと、白色粉末状固体５１．６ｇ（８５％）が得られた。
【０１０４】
４，４’−ジブロモ−２−（ｎ−デシル−１−エン）−１，１’−ビフェニル
【化６７】
2004532291.tif 000057
全てのガラス製品を一晩オーヴン中で乾燥し、窒素気流下で組み立てた。４，４’−ジブロモ−２−（トリフェニルホスフィノメチレン  ブロミド）−１，１’−ビフェニル（１５ｇ、２２．５ｍｍｏｌ）を無水エタノール（２５０ｍｌ）に溶解し、ノニルアルデヒド（５．８５ｍｌ、３３．７ｍｍｏｌ）を加えた。混合物を７５℃に加熱し、ナトリウムエトキシド（無水エタノール中２１重量％、９．１ｍｌ、２８ｍｍｏｌ）を滴下した。４時間後加熱を止めた；反応容器を冷やし、水（１５０ｍｌ）を加え、その溶液をジクロロメタンで３回抽出した。合一した有機相を乾燥し（ＭｇＳＯ4）、溶媒を除去した。その混合物をヘキサンで洗い、不溶性酸化物を濾去することによって、副産物であるトリフェニルホスフィン  オキシドを除去した。上記アルケンをカラムクロマトグラフィー（溶出液ヘキサン）によって精製すると無色油９．７ｇ（９５％）が得られる。特許文献：米国特許第５，７２８，４８０号、１９９８年、３月１７日。
【０１０５】
４，４’−ジブロモ−２−デシル−１，１’−ビフェニル
【化６８】
2004532291.tif 000058
４，４’−２−（ｎ−デシル−１−エン）−１，１’−ビフェニル（３ｇ、６．６６ｍｍｏｌ）、安息香酸（０．８１４ｇ、６．６６ｍｍｏｌ）、ヨウ化ナトリウム（２．９９６ｇ、１９．９９ｍｍｏｌ）、塩化トリメチルシリル（２．５５ｍｌ、１９．９９ｍｍｏｌ）及びアセトニトリル（２０ｍｌ）を窒素気流下で室温で１時間撹拌した。混合物をそれから７５℃で３時間加熱した。反応容器が冷めた後、内容物を酢酸エチルで希釈し、分子漏斗に移し、チオ硫酸ナトリウム及び炭酸水素ナトリウムで洗った。有機相を硫酸マグネシウム上で乾燥し、蒸発すると、粗物質２．７９ｇ（ＧＣＭＳで純度９１．１％、収率８４％）が得られた。純度はカラムクロマトグラフィー（ヘキサン溶出液）によって改善した；参照文献：ゲラ（Ｇｈｅｒａ，Ｅ．）ら、Ｔｅｔｒａｈｅｄｒｏｎ  Ｌｅｔｔ．、１９８９年、３０、３５、４７４１−４７４４ページ
【０１０６】
モノマー実施例２・４，４’−ジブロモ−２，２’−ジオクチル−１，１’−ビフェニル２，２’−ジカルバルデヒドビフェニルの製法
【化６９】
2004532291.tif 000059
２−ブロモベンズアルデヒド（２６６ｇ、１．３５ｍｏｌ）を１８５℃に加熱し、銅粉末（２０１．１６ｇ、３．１７ｍｍｏｌ）を少しずつ上記液に添加した。３０分後、この溶液にＤＭＦ（１００ｍｌ）を加え、さらに８時間加熱し続けた。室温にまで冷やした後、生成物をトルエンに溶解し、セライトを通して濾過した。ヘキサン：ＥｔＯＡｃ（６：１）で溶出するカラムクロマトグラフィーによって精製するとフォームが得られた。Ｅｔ2Ｏ／ヘキサンから再結晶すると７３．２７ｇを得た（収率５０％）；1Ｈ  ＮＭＲ（ＣＤＣｌ3）９．８１（２Ｈ、ｓ）、８．０４（２Ｈ、ｄ、Ｊ  ７．６）、７．６５（２Ｈ、ｄｔ、Ｊ  １．２、７．２）、７．５８（２Ｈ、ｔ、Ｊ  ７．２）、７．３４（２Ｈ、ｄ、Ｊ  ７．６）；13Ｃ  ＮＭＲ  １１４．０５、１１９．９７、１２１．６８、１２３．５４、１４０．５４。
【０１０７】
４，４’−ジニトロ−２，２’−ジカルバルデヒド  ビフェニルの製法
【化７０】
2004532291.tif 000060
２，２’−カルバルデヒド  ビフェニル（６８．７６ｇ、３２．７ｍｍｏｌ）と濃Ｈ2ＳＯ4（３３ｍＬ、ｄ  １．８４）との冷混合物（０℃）に濃Ｈ2ＳＯ4（２９４ｍＬ、ｄ  １．８４）及び硝酸カリウム（８１．８ｇ、０．００ｍｏｌ）の冷溶液（０℃）を加えた（滴下）。添加が完了した後撹拌を０℃で１時間続け、その後室温まで温めた。１時間後、反応混合物を水に注いで冷やした。固体が沈殿した。これを集め、炭酸ナトリウム溶液中で激しく撹拌した。濾過後、粉末を水で洗い、トルエンに溶解した。冷やすと、所望の生成物が黄色粉末として沈殿した。アセトンから再結晶すると５２．３９ｇ（５３％）が得られた。この他に母液から３２．３８ｇ（３３％）が得られた。1Ｈ  ＮＭＲ（アセトン−Ｄ６）９．９８（２Ｈ、ｓ）、８．８６（２Ｈ、ｄ、Ｊ  ２．０）、８．６３（２Ｈ、ｄｄ、Ｊ  ２．４、８．４）、７．８５（２Ｈ、ｄ、Ｊ  ８．４）；13Ｃ  ＮＭＲ  １２４．７０、１２７．６０、１３３．１７、１３５．７８、１４５．１９、１４８．８６、１８９．６５。
【０１０８】
４，４’−ジニトロ−２，２’−アルケニルビフェニルの製法
【化７１】
2004532291.tif 000061
ブチルリチウム（１４．４ｍＬ、３５ｍｍｏｌ、ヘキサン中２．５Ｍ溶液）を室温でｎ−ヘプチルトリフェニルホスホニウムブロミド（１６．１７２ｇ、３６．６ｍｍｏｌ）の懸濁液に滴下した。イリドの完全な形成を確実にするために、反応混合物を室温で６時間撹拌し続けた。澄明な赤色イリドを、４，４’−ジニトロ−２，２’−アルケニルビフェニル（５ｇ、１６．７ｍｍｏｌ）の冷（０℃）懸濁液に滴下した。上記反応混合物を静置して室温まで温め、一晩撹拌し続けた。トリフェニルホスフィンは白色粉末として濾去し、溶媒を蒸発乾固した。残留物をカラムクロマトグラフィーによって精製すると４．６４９ｇが得られた（６０％）。
【０１０９】
４，４−ジアミノ−２，２−ビスオクチルビフェニルの製法
【化７２】
2004532291.tif 000062
４，４−ジニトロ−２，２−ビス  アルケニル  ビフェニル（３２ｇ、７９．１ｍｍｏｌ）を無水エタノール（３００ｍＬ）に溶解し、蟻酸カリウム（８０．４４ｇ、０．９６ｍｍｏｌ）と水（５１．９２ｇ、２．９ｍｏｌ）の溶液を加えた。反応混合物を７０℃に加熱し、それからパラジウム−カーボン（１０％、１．５ｇ）を加えた。１８時間加熱後、パラジウムをセライトを通して濾去し、上記無機固体を水で洗った。エタノールを真空下で除去し、ＥｔＯＡｃを加えた。水層をＥｔＯＡｃで数回洗った。合一した有機層を乾燥し、真空下で蒸発すると、所望物質（無色油）２１．４９ｇが得られた（６７％）。
【０１１０】
４，４−ジブロモ−２，２−ビスオクチルビフェニルの製法
【化７３】
2004532291.tif 000063
４，４−ジアミノ  ２，２−ジオクチルビフェニル（２．１ｇ）及び１０％Ｈ2ＳＯ4（１１．３５ｍＬ）の懸濁液を０℃に冷却した。温度を３℃未満に維持しながら亜硝酸ナトリウム（７８０ｍｇ、ｍｍｏｌ）の水（７．２４ｍＬ）溶液をゆっくり加えた。この溶液を０℃に再冷却し、さらに３０分間撹拌した。臭化銅（Ｉ）（７．７５ｇ、ｍｍｏｌ）のＨＢｒ（４８％、７７．５ｍＬ）溶液を調製した。上記溶液を−２０℃に冷やした後、ジアゾニウム塩をゆっくり加えた。反応混合物を−２０℃で５分間撹拌し、室温になるまで静置した。それから上記反応混合物を５０℃に３時間加熱し、それから室温まで冷まし、静置した。生成物は固体として沈殿し、これを濾別した。固体をチオ硫酸ナトリウムと水で洗った。カラムクロマトグラフィーにより精製するとモノ−ブロモ前駆体と生成物との混合物２．４ｇが得られた。クーゲル蒸留により、所望生成物９５０ｍｇ（３４．６％）が得られた。粗ＧＣ−ＭＳは生成物６３％及びモノブロモ前駆体３０％を示した；1Ｈ  ＮＭＲ（ＣＤＣｌ3）７．４２（２Ｈ、ｄ、Ｊ  １．６）、７．３４（２Ｈ、ｄｄ、Ｊ  ２．０、８．４）、６．９３（２Ｈ、ｄ、Ｊ  ７．６）、２．３３−２．２０（４Ｈ、ｍ）、１．４０−１．３８（４Ｈ、ｍ）、１．２７−１．１４（２０Ｈ、ｍ）、０．８８（６Ｈ、ｔ、Ｊ  ６．４）；13Ｃ  ＮＭＲ  １４３．２８３、１３８．８９９、１３１．９６１、１３１．５１９、１２８．６７５、１２１．６９１、３３．１４６、３２．０２５、３０．７２１、２９．５３２、２９．４１０、２９．２８０、２２．８３８、１４．２８４。
【０１１１】
Ｂ部  −  ポリマーの製法
本発明によるポリマー類は、ＷＯ００／５３６５６の方法により第一及び第二芳香族モノマーの５０：５０反応性混合物をスズキ重合で重合し、下に示すようなＡＢコポリマーを提供するというやり方で製造した。
【化７４】
2004532291.tif 000064
【化７５】
2004532291.tif 000065
【化７６】
2004532291.tif 000066
【化７７】
2004532291.tif 000067
【化７８】
2004532291.tif 000068
【化７９】
2004532291.tif 000069
【化８０】
2004532291.tif 000070
【化８１】
2004532291.tif 000071
【化８２】
2004532291.tif 000072
【０１１２】
Ｃ部  −  光学デバイス
適切なデバイス構造を図１に示す。陽極（２）はガラスまたはプラスチック基板（１）上に支持された透明なインジウム−錫酸化物の層である。陽極（２）層の厚さは１０００ないし２０００Å、通常は１５００Åである。陰極（５）は約１５００Åの厚さをもつＣａ層である。両電極の間には約１０００Åまでの厚さを有する発光層（４）がある。上記発光層（４）は本発明による発光ポリマーを０．１ないし１００重量％含み、発光層の残りは正孔運搬物質からなる。
【０１１３】
好都合なのは、上記デバイスが約１０００Åの厚さを有するＰＥＤＯＴの正孔運搬物質層（３）を含むことである。層（６）は適切な厚さのカプセル層である。
【図面の簡単な説明】
【０１１４】
【図１】本発明によるエレクトロルミネッセントデバイスの概略図である。
【図１】
2004532291.tif 000088
【国際公開パンフレット】
2004532291.tif 000089
2004532291.tif 000090
2004532291.tif 000091
2004532291.tif 000092
2004532291.tif 000093
2004532291.tif 000094
2004532291.tif 000095
2004532291.tif 000096
2004532291.tif 000097
2004532291.tif 000098
2004532291.tif 000099
2004532291.tif 000100
2004532291.tif 000101
2004532291.tif 000102
2004532291.tif 000103
2004532291.tif 000104
2004532291.tif 000105
2004532291.tif 000106
2004532291.tif 000107
2004532291.tif 000108
2004532291.tif 000109
2004532291.tif 000110
2004532291.tif 000111
2004532291.tif 000112
2004532291.tif 000113
2004532291.tif 000114
2004532291.tif 000115
2004532291.tif 000116
2004532291.tif 000117
2004532291.tif 000118
2004532291.tif 000119
2004532291.tif 000120
2004532291.tif 000121
2004532291.tif 000122
2004532291.tif 000123
2004532291.tif 000124
2004532291.tif 000125
2004532291.tif 000126
2004532291.tif 000127
2004532291.tif 000128
2004532291.tif 000129
2004532291.tif 000130
2004532291.tif 000131
2004532291.tif 000132
2004532291.tif 000133
2004532291.tif 000134
2004532291.tif 000135
2004532291.tif 000136
2004532291.tif 000137
2004532291.tif 000138
2004532291.tif 000139
2004532291.tif 000140
2004532291.tif 000141
2004532291.tif 000142
2004532291.tif 000143
2004532291.tif 000144
【国際調査報告】
2004532291.tif 000145
2004532291.tif 000146